(57)【要約】【課題】シラン末端のポリエーテル誘導体をベースとして、６０〜２４０ｓの加工時間で硬化後に１Ｎ／ｍｍ２を上回る引裂抵抗及び２５〜８０のショアＡ硬度を有し、かつ個々の成分の容易な混合性もしくはできる限り低い粘度並びに硬化した材料の高い破断点伸びを特徴とする調製物を得ることができるシラン末端のポリエーテル誘導体を提供すること【解決手段】（Ａ）  １０〜９８％のポリエーテル基の含有量を有し、かつ１〜２５％の構造−ＮＲ１−Ｘ−Ｓｉ（ＯＲ２）ｍＲ３（３−ｍ）の末端基の含有量を有する少なくとも１種のシラン末端のポリエーテル誘導体、水及び少なくとも１種の有機酸又は無機酸を含有する組成物【選択図】なし【特許請求の範囲】
【請求項１】
（Ａ）  １０〜９８％のポリエーテル基の含有量を有し、かつ１〜２５％の次の構造
−ＮＲ１−Ｘ−Ｓｉ（ＯＲ２）ｍＲ３（３−ｍ）    （Ｉ）
［式中、
ｍは１、２又は３を表し、
Ｒ１、Ｒ２、Ｒ３は、相互に無関係に、Ｈ又は、Ｏ、Ｎ、Ｓのグループの０〜１０個のヘテロ原子を有し、かつ全体で１〜３０個のＣ原子を有する、飽和又は不飽和の、線状、分枝状、環式又は多環式の炭化水素基を表し；
Ｘは、実験式ＣｎＨ２ｎの基を表し、
ｎは、≧３の整数を表し、
但し、Ｒ１がＨを表す場合に、ｎ＞３である］の末端基の含有量を有する少なくとも１種のシラン末端のポリエーテル誘導体、
（Ｂ１）  水及び
（Ｂ２）  少なくとも１種の有機酸又は無機酸を
含有する組成物。
【請求項２】
前記炭化水素基Ｒ１、Ｒ２又はＲ３は、
−  −Ｏ−、−Ｓ−又は−Ｎ＜により中断されていてもよい、Ｃ１〜Ｃ３０−アルキル、Ｃ２〜Ｃ２０−アルケニル又はＣ２〜Ｃ２０−アルキニル、
−  Ｃ１〜Ｃ６−アルキル、Ｃ２〜Ｃ６−アルケニル又はＣ１〜Ｃ６−アルコキシにより置換されていてもよい、Ｃ１〜Ｃ１２−シクロアルキル、Ｃ１〜Ｃ１０−アリール又はＣ１〜Ｃ９−ヘテロアリール又は
−  Ｃ７〜Ｃ１２−アラルキル又はＣ７〜Ｃ１２−アルカリールを表す、請求項１記載の組成物。
【請求項３】
（Ｂ）  成分Ｂ１及びＢ２が混合物として存在する、請求項１又は２記載の組成物。
【請求項４】
成分（Ａ）は５０〜９０％のポリエーテル基の含有量を有することを特徴とする、請求項１から３までのいずれか１項記載の組成物。
【請求項５】
成分（Ａ）は構造ＮＲ１−Ｘ−Ｓｉ（ＯＲ２）ｍＲ３（３−ｍ）の末端基を有し、その際、ｍは、１、２又は３を表し、Ｘは、実験式ＣｎＨ２ｎの基を表し、ｎ＞３を表し、Ｒ１、Ｒ２及びＲ３は、請求項１又は２に記載の意味を表すことを特徴とする、請求項１から４までのいずれか１項記載の組成物。
【請求項６】
シラン末端のポリエーテル誘導体は構造ＮＲ１−Ｘ−Ｓｉ（ＯＲ２）ｍＲ３（３−ｍ）の末端基を有し、その際、ｍは、１、２又は３を表し、Ｘは、３≦ｎ≦２０を示しかつ少なくとも１個の第３炭素原子及び／又は少なくとも１個の第４炭素原子を有する実験式ＣｎＨ２ｎの基を表し、Ｒ１、Ｒ２及びＲ３は、請求項１又は２に記載の意味を表すことを特徴とする、請求項１から５までのいずれか１項記載の組成物。
【請求項７】
シラン末端のポリエーテル誘導体は構造ＮＲ１−Ｘ−Ｓｉ（ＯＲ２）ｍＲ３（３−ｍ）の末端基を有し、その際、ｍは、１、２又は３を表し、Ｘは実験式ＣｎＨ２ｎの基を表し、ｎ≧３を表し、
Ｒ１はアルキル基、シクロアルキル基、フェニル基、ベンジル基又はカルバマート基を表し、Ｒ２及びＲ３は請求項１又は２に記載の意味を表すことを特徴とする、請求項１から５までのいずれか１項記載の組成物。
【請求項８】
成分（Ｂ）は水及び有機酸及び／又は無機酸を１：０．０１〜１：４０の質量比で含有する混合物を有することを特徴とする、請求項１から７までのいずれか１項記載の組成物。
【請求項９】
他の成分として、
（Ｃ）  希釈剤５〜７０％及び／又は
（Ｄ）  充填剤１０〜９０％及び／又は
（Ｅ）  通常の添加物０〜１０％
を含有することを特徴とする、請求項１から８までのいずれか１項記載の組成物。
【請求項１０】
他の成分として、
（Ｃ）  希釈剤１５〜５０％及び／又は
（Ｄ）  充填剤２０〜７０％及び／又は
（Ｅ）  通常の添加物０〜８％
を含有することを特徴とする、請求項１から８までのいずれか１項記載の組成物。
【請求項１１】
成分（Ｅ）の添加物は、着色剤、顔料、香料、安定剤、遅延剤、乳化剤のグループに属する、請求項９又は１０記載の組成物。
【請求項１２】
請求項１から１１までのいずれか１項記載の組成物の、歯科用材料の製造のための使用。
【請求項１３】
請求項１から１１までのいずれか１項記載の組成物の、印象採取のための使用。
【請求項１４】
請求項１から１１までのいずれか１項記載の組成物を有する容器。
【請求項１５】
請求項１から１１までのいずれか１項記載の組成物を有する混合装置。
【発明の詳細な説明】
【技術分野】
【０００１】
本発明は、シラン末端のポリエーテル誘導体をベースとする組成物及び特に歯科分野において使用される印象材の製造のためのその使用に関する。
【背景技術】
【０００２】
シラン末端のポリエーテルもしくはポリエーテル誘導体の製造及び印象材の製造のためのその使用は公知である。EP 0 269 819 B1は、歯科領域における印象材又は複製用印象材の製造のためのエーテル基、ウレタン基及び尿素基を含有する、アルコキシシラン末端基を有する重付加生成物を有する混合物の使用を記載している。
【０００３】
DE 43 07 024及びDE 44 39 769には、同様の系が開示されていて、つまり、少なくとも１個のシラン基、エーテル基及びウレタン基及び場合により尿素基を含有し、ほぼ線状の分子構造を有し、かつほぼ脂肪族又は脂環式に結合したエーテル又はウレタンセグメントを有し、かつ８００〜２００００の範囲内の数平均分子量を有し、末端に配置されたシリル基を有する重付加生成物を有するプラスチックが開示されていて、その際、少なくとも１つのエーテル基はケイ素原子の置換基の少なくとも１つに存在している。
【０００４】
DE 101 04 079.2-42には、最後に、歯科領域での印象材及び複製用印象材として、線状又は分枝状の主鎖を有するアルコキシシリル官能性ポリエーテルをベースとする混合物が記載されている。
【０００５】
DE 102 44 693には、シラン官能化されたポリエーテル誘導体をベースとする二成分調製物が記載されていて、この調製物はベース成分中に制酸性の成分を含有する。
【０００６】
更に、シラン官能化されたポリエーテル誘導体は、縮合架橋するシリコーン材料の活性剤成分のための添加物としても公知である。この種の系は、DE 198 08 557に記載されている。
【０００７】
シラン末端のポリエーテルをベースとする印象材は、一般に水及び有機酸及び／又は無機酸を含有する触媒成分と、ベース成分とからなる。これらの成分は別個に貯蔵され、使用の前に混合される。
【０００８】
歯科用印象材として使用する場合に、混合された調製物を流動性の状態で患者の口腔内に入れ、歯列に押しつける。数分間で前記印象材は弾性生成物へと硬化する。
【０００９】
流動性の及び弾性の状態での印象材の特性に関して多くの要求がなされている。
【００１０】
主要な要求は、個々の成分の混合性、混合された印象材の硬化挙動、歯の再現性、寸法精度及びエラストマー成形体の機械的特性に関するものである。
【００１１】
個々の成分のコンシステンシーは、数秒間で均一に混合して均質な材料が得られるようにしなければならない。この混合は、例えばいわゆるチューブ材料の場合に、手による混合によって行うことができる。二重カートリッジ又はゴム管状容器中にパッケージングされている製品の場合には、この２つの成分は取り出し器具により取り出され、かつスタティックミキサ又はダイナミックミキサによって均質に混合される。
【００１２】
前記材料は印象採取のために十分に長い時間、一般では約３０秒〜４分間、この流動性の状態に留まらなければならない。約２〜５分間口腔内での待機時間の後、この生成物はエラストマーの状態に移行するため、印象を損傷することなく口腔から取り出すことができる。EN ISO 4823によると、この硬化した材料には次の要求がなされる：
変形による回復率は少なくとも９６．５％であり、歯の再現性は少なくとも２０μｍであり、寸法変化は最大１．５％である。
【００１３】
更に、弾性の固体成形体の十分な引裂抵抗及び破断点伸びも必要である。
【００１４】
先行技術によるシラン末端のポリエーテル誘導体をベースとする印象材の場合には、所定の加工時間、引裂抵抗及び硬度で、簡単に混合可能でかつ高い破断点伸びを有する生成物を得ることは極めて困難であることが判明した。
【００１５】
使用したシラン末端のポリエーテルの平均分子量を高めることによって、一定の範囲内で破断点伸びの向上を達成できる。しかしながら、このために必要なシラン末端のポリエーテル誘導体も、前記誘導体から得られた印象材も極めて高い粘度を有することになる。この高い粘度により、材料の均質な混合を達成するのは極めて困難である。
【００１６】
許容可能な混合性をなおも有する印象材は、＜７００Ｐａｓの粘度（２３℃、３ｓ−１）を特徴とする。
【００１７】
このような良好に混合される材料を得ることができる相応する適当なシラン末端のポリエーテル誘導体は、＜１６０Ｐａｓの粘度（２３℃、３ｓ−１）を特徴とする。通常では、低粘度のシラン末端のポリエーテル誘導体は、容易に混合することができる低い粘度を有する印象材を生じさせる。
【特許文献１】EP 0 269 819 B1
【特許文献２】DE 43 07 024
【特許文献３】DE 44 39 769
【特許文献４】DE 101 04 079.2-42
【特許文献５】DE 102 44 693
【特許文献６】DE 198 08 557
【発明の開示】
【発明が解決しようとする課題】
【００１８】
従って、本発明の課題は、シラン末端のポリエーテル誘導体をベースとして、６０〜２４０ｓの加工時間で硬化後に１Ｎ／ｍｍ２を上回る引裂抵抗（DIN 53504により測定）及び２５〜８０のショアＡ硬度（DIN 53505により測定）を有し、かつ個々の成分の容易な混合性もしくはできる限り低い粘度並びに硬化した材料の高い破断点伸び（DIN 53504により測定）を特徴とする、調製物を得ることができるシラン末端のポリエーテル誘導体を提供することであった。
【課題を解決するための手段】
【００１９】
前記課題は、次の構造的特徴を有するシラン末端のポリエーテル誘導体の使用により解決される：
１０〜９８、有利に５０〜９０％のポリエーテル基の含有量及び
１〜２５％の次の構造の末端基の含有量：
−ＮＲ１−Ｘ−Ｓｉ（ＯＲ２）ｍＲ３（３−ｍ）      （Ｉ）
［式中、
Ｒ１、Ｒ２、Ｒ３は、相互に無関係に、Ｈ又は、Ｏ、Ｎ、Ｓのグループの０〜１０個のヘテロ原子を有し、かつ全体で１〜３０個のＣ原子を有する、飽和又は不飽和の、線状、分枝状、環式又は多環式の炭化水素基を表し、
ｍは１、２又は３を表し；
Ｘは、実験式ＣｎＨ２ｎの基を表し；
ｎは、≧３の整数を表し、
但し、Ｒ１がＨを表す場合に、ｎ＞３である］。
【００２０】
この構造的特徴は、この場合に同じ分子もしくは同じマクロ分子中に存在する。
【００２１】
Ｒ１、Ｒ２、Ｒ３は、相互に無関係に、特にＨ、
−  場合により−Ｏ−、−Ｓ−又は−Ｎ＜により中断された、Ｃ１〜Ｃ３０−アルキル、Ｃ２〜Ｃ２０−アルケニル又はＣ２〜Ｃ２０−アルキニル、
−  場合によりＣ１〜Ｃ６−アルキル、Ｃ２〜Ｃ６−アルケニル又はＣ１〜Ｃ６−アルコキシにより置換された、Ｃ１〜Ｃ１２−シクロアルキル、Ｃ１〜Ｃ１０−アリール又はＣ１〜Ｃ９−ヘテロアリール又は
−  Ｃ７〜Ｃ１２−アラルキル又はＣ７〜Ｃ１２−アルカリールを表す。
【００２２】
本発明は、従って、前記されたシラン末端のポリエーテル誘導体の少なくとも１種並びに水及び少なくとも１種の有機酸又は無機酸を含有する組成物に関する。
【００２３】
基Ｘは、実験式ＣｎＨ２ｎの線状又は分枝状の基を表すのが有利であり、その際、ｍ＞３、及び少なくとも１種の第３炭素原子及び／又は少なくとも１つの第４炭素原子を有する。
【００２４】
アルキル基のＲ１、Ｒ２、Ｒ３について、１〜３０個のＣ原子を有する全ての直鎖及び分子鎖基、例えばメチル、エチル、プロピル、イソプロピル、ブチル、ｓｅｃ−ブチル、ｔｅｒｔ−ブチル、イソブチル、ペンチル、イソペンチル、ネオペンチル、ヘキシル、イソヘキシル、ヘプチル、オクチル、２−エチルヘキシル、ノニル、デシル、ウンデシル、ドデシル、オクタデシル、エイコシル、クアトロデシル、トリデシル、１−メチルブチル、２−メチルブチル、３−メチルブチル、２，２−ジメチルプロピル、１−エチルプロピル、１，１−ジメチルプロピル、１，２−ジメチルプロピル、１−メチルペンチル、２−メチルペンチル、３−メチルペンチル、４−メチルペンチル、１，１−ジメチルブチル、１，２−ジメチルブチル、１，３−ジメチルブチル、２，２−ジメチルブチル、２，３−ジメチルブチル、３，３−ジメチルブチル、１−エチルブチル、２−エチルブチル、１，１，２−トリメチルプロピル、１，２，２−トリメチルプロピル、１−エチル−１−メチルプロピル、１−エチル−２−メチルプロピル、トリデシル、テトラデシル、ペンタデシル、ヘキサデシル、ヘプタデシル、ノナデシルが挙げられる。有利な基は、その中でＲ１が１〜１５個のＣ原子を有するもの、Ｒ２及びＲ３は１〜１０個のＣ原子を有するものである。
【００２５】
Ｃ２〜Ｃ２０−アルケニルとして、例えばビニル、アリル（プロペニル）、イソプロペニル、１−ブテニル、２−ブテニル、１−ペンテニル、２−ペンテニル、２−メチル−１−ブテニル、２−メチル−２−ブテニル、３−メチル−１−ブテニル、１−ヘキセニル、２−ヘキセニル、１−ヘプテニル、２−ヘプテニル、１−オクテニル、２−オクテニル、デセニル、オレイル、エライジル−、リシノール−、リノレイル−、リノレニル−、ガドレニル−、アラキジル−又はエルシルが挙げられる。 
Ｃ３〜Ｃ２０−アルキニルとして、例えばプロピニル、３−ブチニル、２−ブチニル、ｎ−２−オクチニル及びｎ−２−オクタデシニルが挙げられる。
【００２６】
その中で、Ｃ２〜Ｃ５−アルケニル基及びＣ３〜Ｃ４−アルキニル基が有利である。
【００２７】
シクロアルキル基として、例えばシクロペンチル、シクロヘキシル、シクロオクチル、シクロドデシルが挙げられる。アルコキシ基について、１〜６個のＣ原子を有する直鎖又は分枝鎖の基、例えばメトキシ、エトキシ、プロポキシ、イソプロポキシ、ブトキシ、イソブトキシ、ｓｅｃ−ブトキシ、ｔｅｒｔ−ブトキシが挙げられる。
【００２８】
１〜４個のＣ原子を有するアルコキシ基が有利である。
【００２９】
アリール基については、例えば、フェニル、１−ナフチル又は２−ナフチルが挙げられる。
【００３０】
７〜１２個のＣ原子を有するアラルキル基Ｒは、例えばベンジル、フェネチル、２−フェネチル、３−フェニルプロピル、１−ナフチルメチルであることができる。
【００３１】
アルカリール基として、例えばトルイル又はメシチルが挙げられる。アルキレン基Ｘとして、直鎖又は分枝鎖の飽和アルキレン基が挙げられる。例えば次のものが挙げられる：エチルエチレン、テトラメチレン、ペンタメチレン、１−メチルテトラメチレン、１−メチルトリメチレン、１，１−トリメチレンエチレン、１，１−テトラメチレンメチレン、ｎ−プロピレン、１−メチルエチレン、ｎ−ブチレン、１−メチルプロピレン、２−メチルプロピレン、１，１−ジメチルエチレン、ｎ−ペンチレン、１−メチルブチレン、２−メチルブチレン、３−メチルブチレン、２，２−ジメチルプロピレン、１−エチルプロピレン、ｎ−ヘキシレン、１，１−ジメチルプロピレン、１，２−ジメチルプロピレン、１−メチルペンチレン、２−メチルペンチレン、３−メチルペンチレン、４−メチルペンチレン、１，１−ジメチルブチレン、１，２−ジメチルブチレン、１，３−ジメチルブチレン、２，２−ジメチルブチレン、２，３−ジメチルブチレン、３，３−ジメチルブチレン、１−エチルブチレン、２−エチルブチレン、１，１，２−トリメチルプロピレン、１，２，２−トリメチルプロピレン、１−エチル−１−メチルプロピレン、１−エチル−２−メチルプロピレン、ｎ−ヘプチレン、ｎ−オクチレン、ｎ−ノニレン、ｎ−デシレン、ｎ−ウンデシレン、ｎ−ドデシレン、ヘキサデシレン又はオクタデシレン。
【００３２】
このシラン末端のポリエーテル誘導体の製造は、有利にEP 0 269 819 B1に記載されたのと同様の方法で、２又はそれ以上のＯＨ官能基を有するＯＨ官能性ポリエーテルを、脂肪族及び／又は環式脂肪族ジイソシアナートと反応させることにより行われ、その際、場合により他のＯＨ官能性化合物、例えばアルコール、ポリエステルポリオール、ポリオレフィンポリオール、ポリカーボネートポリオール又はＯＨ末端のポリシロキサンが添加され、かつ得られたイソシアナート官能性ポリエーテル誘導体を、引き続き適当なアミノアルキルアルコキシシラン及び場合により第１級アミノ基及び／又は第２級アミノ基を有する脂肪族及び／又は環式脂肪族ジアミンと反応させる。
【００３３】
本発明により使用されるポリエーテル誘導体の製造は、２又はそれ以上のＯＨ官能基を有するＯＨ官能性ポリエーテルをイソシアナトアルキルアルコキシシランと反応させることによっても行うことができる。
【００３４】
本発明により使用されたシラン末端のポリエーテル誘導体の製造のために使用されたＯＨ官能性ポリエーテルは、例えば、エポキシド、例えばエチレンオキシド、プロピレンオキシド、ブチレンオキシド、テトラヒドロフラン、酸化スチレン又はエピクロロヒドリンの、２〜１０、有利に２〜６個のＯＨ官能基を有しかつ８００〜２００００の数平均分子量を有するホモ重合生成物又は共重合生成物であり、これらは文献中に数多く記載されている。
【００３５】
適当なジイソシアナートは、特に、式Ｑ（ＮＣＯ）２の脂肪族及び／又は環式脂肪族の結合したイソシアナート基を有するようなものであり、前記式中、Ｑは２〜１２個の炭素原子を有する脂肪族炭化水素基又は４〜１４個の炭素原子を有する環式脂肪族もしくは混合した脂肪族−環式脂肪族炭化水素基を表す。
【００３６】
この種のジイソシアナートの例は、エチレンジイソシアナート、テトラメチレンジイソシアナート、ヘキサメチレンジイソシアナート、ドデカメチレンジイソシアナート、シクロブタン−１，３−ジイソシアナート、シクロヘキサン−１，３−及び−１，４−ジイソシアナート又は１−イソシアナト−３，３，５−トリメチル−５−イソシアナトメチル−シクロヘキサンもしくはこの種のジイソシアナートの任意の混合物である。有利に、本発明により使用されたポリエーテル誘導体の製造のために、環式脂肪族もしくは混合した脂肪族−環式脂肪族ジイソシアナートが使用される。特に有利なのは、１−イソシアナト−３，３，５−トリメチル−５−イソシアナト−メチル−シクロヘキサン（イソホロンジイソシアナート）である。
【００３７】
適当なイソシアナトアルキルアルコキシシランは、次の構造を特徴とする：
ＯＣＮ−Ｘ−Ｓｉ（ＯＲ２）ｍＲ３（３−ｍ）、ｍ＝１，２又は３、
適当なアミノアルキルアルコキシシランは、次の構造を特徴とする：
ＨＮＲ１−Ｘ−Ｓｉ（ＯＲ２）ｍＲ３（３−ｍ）、ｍ＝１，２又は３、
その際、
Ｒ１、Ｒ２、Ｒ３は、相互に無関係に、Ｈ又は、Ｏ、Ｎ、Ｓのグループの０〜１０個のヘテロ原子を有し、かつ全体で１〜３０個のＣ原子を有する、飽和又は不飽和の、線状、分枝状、環式又は多環式の炭化水素基を表し；
Ｘは、実験式ＣｎＨ２ｎの基であり、その際、ｎ≧３、有利に３≦ｎ≦２０、但し、Ｒ１＝Ｈの場合にｎ＞３である。
【００３８】
有利に、Ｒ１は、Ｈ又は１〜１５個のＣ原子を有する炭化水素基、例えば、−メチル、−エチル、−ｎ−プロピル、−ｉ−プロピル、−ｎ−ブチル、ｎ−ペンチル、ｎ−オクチル、２−エチル−ヘキシル、フェニル、ベンジルを表し、Ｒ２及びＲ３は１〜１０個のＣ原子を有する炭化水素基、例えば−メチル、−エチル、−ｎ−プロピル、−ｉ−プロピル、−ｎ−ブチルを表す。特別な実施態様の場合に、Ｒ２はオキシアルキル−アルキル基からなる基を表し、例えば−ＣＨ２ＣＨ２−Ｏ−ＣＨ３、−ＣＨ２ＣＨ２−Ｏ−ＣＨ２ＣＨ２−Ｏ−ＣＨ３又は−ＣＨ２ＣＨＣＨ３−Ｏ−ＣＨ２ＣＨＣＨ３−Ｏ−ＣＨ３である。
【００３９】
例えば、アミノアルキルトリアルコキシシラン、例えば４−アミノブチルトリメトキシシラン、Ｎ−アルキルアミノプロピルアルコキシシラン、例えばＮ−メチルアミノプロピルトリメトキシシラン、Ｎ−メチルアミノプロピルトリエトキシシラン、Ｎ−メチルアミノプロピルメチルジメトキシシラン又はＮ−エチルアミノプロピルトリメトキシシラン、４−アミノ−３，３−ジメチルブチルトリメトキシシラン、Ｎ−エチルアミノイソブチルトリメトキシシラン、Ｎ−フェニルアミノプロピルトリメトキシシラン、Ｎ−シクロヘキシルアミノプロピルトリメトキシシラン、Ｎ−メチルアミノプロピルトリス（メトキシエトキシエトキシ）シラン、４−アミノブチルトリス（メトキシエトキシエトキシ）シランである。
【００４０】
本発明により使用されるポリエーテル誘導体の製造のための適当なジアミンは、分子量６０〜５０００の、第１級又は第２級アミノ基を有する脂肪族、環式脂肪族又は混合された脂肪族−環式脂肪族ジアミンである。例えば、エチレンジアミン、テトラメチレンジアミン、ヘキサメチレンジアミン、４，４′−ジアミノ−ジシクロヘキシルメタン、１，４−ジアミノシクロヘキサン、４，４′−ジアミノ、３，３′−ジメチル−ジシクロヘキシルメタン、１−アミノ、３，３，３−トリメチル−５−アミノメチルシクロヘキサン又はポリプロピレンオキシド−ジアミンである。
【００４１】
本発明により使用されたシラン末端のポリエーテル誘導体の製造は、スズ含有触媒、特に有機スズ化合物を使用することなしに行うことができる。
【００４２】
記載されたシラン末端のポリエーテル誘導体をベースとして得られる本発明による組成物（もしくは混合物）は一般に次のものからなる：
（Ａ）  構造ＮＲ１−Ｘ−Ｓｉ（ＯＲ２）ｍＲ３（３−ｍ）の末端基を有するシラン末端のポリエーテル誘導体（式中、Ｒ１、Ｒ２、Ｒ３、Ｘ及びｍは前記の意味を表す）  ２〜８５％、有利に１５〜４０％、
（Ｂ）  水と、有機酸及び／又は無機酸との混合物、
（Ｃ）  希釈剤５〜７０％、有利に１５〜５０％、
（Ｄ）  充填剤１０〜９０％、有利に２０〜７０％、
（Ｅ）  添加物、着色剤、顔料、香料、安定剤、遅延剤、乳化剤０〜１０％、有利に０〜８％。
【００４３】
成分（Ｃ）として、特に低分子量の化合物又は室温で液状のポリマーが挙げられる。
【００４４】
この例は、グリセリン、フタル酸エステル、クエン酸エステル、芳香族炭化水素、例えばジベンジルトルエン、芳香族及び脂肪族スルホン酸エステル又は室温で液状のポリエーテル、例えば成分（Ａ）の製造のために使用されるようなものもしくはこれらの任意の混合物である。この場合、芳香族炭化水素及びポリエーテルの使用が有利である。
【００４５】
成分（Ｄ）では、例えば負荷された又は負荷されていない表面を有する無機充填剤、例えば石英粉末又はクリストバライト粉末、沈降ケイ酸又は熱分解ケイ酸が使用される。有機充填剤、例えば水素化ヒマシ油又はヒマシ油誘導体、ポリアミド、ポリエステル、パラフィン、ワックス、脂肪も同様に使用することができる。
【００４６】
成分（Ｂ）では、水と有機酸又は無機酸との混合物が使用される。この硬化反応の速度は、使用された酸の強さに依存する。例えば、塩酸、リン酸、ヘキサフルオロリン酸、ヘキサフルオロアンチモン酸、テトラフルオロホウ酸、４−トルエンスルホン酸、ベンゼンスルホン酸、４−ブロモベンゼンスルホン酸、４−クロロベンゼンスルホン酸、アルカンスルホン酸、カルボン酸、例えば酢酸、プロピオン酸、コハク酸、酒石酸、トリメリト酸、安息香酸、フェニル酢酸、クエン酸、マレイン酸、アジピン酸が使用可能である。
【００４７】
水と有機酸及び／又は無機酸との１：０．０１〜１：４０の重量比の混合物を使用するのが有利である。
【００４８】
酸として、スルホン酸、特に４−トルエンスルホン酸が有利であり、この場合、水との混合物は有利に５〜５０％の４−トルエンスルホン酸を含有する。
【００４９】
本発明による組成物は、成分（Ｅ）では他の添加剤、例えば着色剤、含量、香料、チキソトロープ剤、安定剤、例えばシラン及び制酸性化合物、例えばアミン又はアミノシラン、乳化剤又はその他の常用の添加剤０〜１０％を含有する。
【００５０】
一般に、記載された混合物は、ベース成分と触媒成分とからなる二成分材料として調製され、その際、ベース成分は、成分（Ａ）及び場合により成分（Ｃ）、（Ｄ）及び（Ｅ）を含有し、触媒成分は成分（Ｂ）及び場合により成分（Ｃ）、（Ｄ）及び（Ｅ）を含有する。この場合、ベース成分及び触媒成分は、通常ではベース成分対触媒成分１：１〜１：１０の体積比で混合が行われるように調製される。
【００５１】
本発明による組成物は、通常では印象採取のために、特に歯科医学又は歯科技工目的で使用される。一段階の単相又は多相の歯科医学的印象採取及び咬合記録が特に有利である。
【００５２】
本発明の対象は、本発明による組成物から製造された材料を含有する容器及び混合装置、例えばカートリッジ、ゴム管状容器、スタティックミキサ及びダイナミックミキサもしくは混合装置でもある。
【００５３】
本発明は次の実施例を用いて詳細に説明されるが、本発明はこの実施例に制限されるものではない。パーセントの記載は、他に記載がない限り、残りの記載と同様に質量に関するものである。
【実施例】
【００５４】
約４０００の平均分子量を有する線状のシラン末端のポリエーテル誘導体の合成
ＳＰＥＡ１
約３０００の平均分子量を有する線状ポリプロピレンオキシドジオール７００ｇ（０．２３３ｍｏｌ）を、１２０℃で３０分間５ｍｂａｒで脱水した。その後、イソホロンジイソシアナート１０３．５ｇ（０．４６６ｍｏｌ）（以後ＩＰＤＩと称する）を添加し、１２０〜１４０℃で窒素下で４時間撹拌した。このプレポリマーのイソシアナート含有率は２．２５％に決定された。このプレポリマーに、３０℃で撹拌しながら窒素雰囲気下で、Ｎ−エチルアミノイソブチルトリメトキシシラン９５．２５ｇ（０．４３ｍｏｌ）を添加した。６０℃で６０分間更に攪拌した後、冷却後に、２３℃で３０Ｐａｓの粘度を有する無色透明な生成物が得られた。
【００５５】
ＳＰＥＡ２
約３０００の平均分子量を有する線状ポリプロピレンオキシドジオール７００ｇ（０．２３３ｍｏｌ）を、１２０℃で３０分間５ｍｂａｒで脱水した。その後、ＩＰＤＩ  １０３．５ｇ（０．４６６ｍｏｌ）を添加し、１２０〜１４０℃で窒素下で４時間撹拌した。このプレポリマーのイソシアナート含有率は２．１５％に決定された。
【００５６】
このプレポリマーに、３０℃で撹拌しながら窒素雰囲気下で、４−アミノ−３，３−ジメチルブチルトリメトキシシラン８８．５ｇ（０．４ｍｍｏｌ）を添加した。６０℃で６０分間更に攪拌した後、冷却後に、２３℃で１３３Ｐａｓの粘度を有する無色透明な生成物が得られた。
【００５７】
ＳＰＥＡ３（比較例）
約３０００の平均分子量を有する線状ポリプロピレンオキシドジオール７００ｇ（０．２３３ｍｏｌ）を、１２０℃で３０分間５ｍｂａｒで脱水した。その後、ＩＰＤＩ  １０３．５ｇ（０．４６６ｍｏｌ）を添加し、１２０〜１４０℃で窒素下で４時間撹拌した。このプレポリマーのイソシアナート含有率は２．２０％に決定された。
【００５８】
このプレポリマーに、３０℃で撹拌しながら窒素下で、アミノプロピルトリエトキシシラン９０．７ｇ（０．４１ｍｏｌ）を添加した。６０℃で６０分間更に攪拌した後、冷却後に、２３℃で１０５Ｐａｓの粘度を有する無色透明な生成物が得られた。
【００５９】
５５００の平均分子量を有する線状のシラン末端のポリエーテル誘導体の合成
ＳＰＥＢ１
約３０００の平均分子量を有する線状ポリプロピレンオキシドジオール７００ｇ（０．２３３ｍｏｌ）を、１２０℃で３０分間５ｍｂａｒで脱水した。その後、ＩＰＤＩ  ８６．４６ｇ（０．３９ｍｏｌ）を、ジブチルスズジラウラート０．０５ｇと一緒に添加し、１００℃で３時間窒素下で撹拌した。このプレポリマーのイソシアナート含有率は１．６５％に決定された。このプレポリマーに３０℃で撹拌しながらかつ窒素下でＮ−エチル−アミノイソブチルトリメトキシシラン６７．３８ｇ（０．３ｍｏｌ）を添加した。６０℃で６０分間更に攪拌した後、冷却後に、２３℃で３２Ｐａｓの粘度を有する無色透明な生成物が得られた。
【００６０】
ＳＰＥＢ２
約３０００の平均分子量を有する線状ポリプロピレンオキシドジオール７００ｇ（０．２３３ｍｏｌ）を、１２０℃で３０分間５ｍｂａｒで脱水した。その後、ＩＰＤＩ  ８６．４６ｇ（０．３９ｍｏｌ）を、ジブチルスズジラウラート０．０５ｇと一緒に添加し、１００℃で３時間窒素下で撹拌した。このプレポリマーのイソシアナート含有率は１．６５％に決定された。このプレポリマーに３０℃で撹拌しながらかつ窒素下でＮ−ブチルアミノ−プロピルトリメトキシシラン７０．６ｇ（０．３ｍｏｌ）を添加した。６０℃で６０分間更に攪拌した後、冷却後に、２３℃で４２Ｐａｓの粘度を有する無色透明な生成物が得られた。
【００６１】
ＳＰＥＢ３（比較例）
約３０００の平均分子量を有する線状ポリプロピレンオキシドジオール７００ｇ（０．２３３ｍｏｌ）を、１２０℃で３０分間５ｍｂａｒで脱水した。その後、ＩＰＤＩ  ８６．４６ｇ（０．３９ｍｏｌ）を、ジブチルスズジラウラート０．０５ｇと一緒に添加し、１００℃で３時間窒素下で撹拌した。このプレポリマーのイソシアナート含有率は１．６５％に決定された。このプレポリマーに、３０℃で撹拌しながら窒素下で、アミノプロピル−トリエトキシシラン６６．４（０．３ｍｏｌ）を添加した。６０℃で６０分間更に攪拌した後、冷却後に、２３℃で１１６Ｐａｓの粘度を有する無色透明な生成物が得られた。
【００６２】
７０００の平均分子量を有する線状のシラン末端のポリエーテル誘導体の合成
ＳＰＥＣ１
約３０００の平均分子量を有する線状ポリプロピレンオキシドジオール７００ｇ（０．２３３ｍｏｌ）を、１２０℃で３０分間５ｍｂａｒで脱水した。その後、ＩＰＤＩ  ７７．４ｇ（０．３５ｍｏｌ）を、ジブチルスズジラウラート０．０５ｇと一緒に添加し、１００℃で３時間窒素下で撹拌した。このプレポリマーのイソシアナート含有率は１．１５％に決定された。このプレポリマーに３０℃で撹拌しながらかつ窒素下でＮ−エチル−アミノイソブチルトリメトキシシラン４６．５ｇ（０．２１ｍｏｌ）を添加した。６０℃で６０分間更に攪拌した後、冷却後に、２３℃で８０Ｐａｓの粘度を有する無色透明な生成物が得られた。
【００６３】
ＳＰＥＣ２（比較例）
約３０００の平均分子量を有する線状ポリプロピレンオキシドジオール７００ｇ（０．２３３ｍｏｌ）を、１２０℃で３０分間５ｍｂａｒで脱水した。その後、ＩＰＤＩ  ７７．４ｇ（０．３５ｍｏｌ）を、ジブチルスズジラウラート０．０５ｇと一緒に添加し、１００℃で３時間窒素下で撹拌した。このプレポリマーのイソシアナート含有率は１．１５％に決定された。このプレポリマーに３０℃で撹拌しながらかつ窒素下でアミノプロピルトリエトキシシラン４６．５ｇ（０．２１ｍｏｌ）を添加した。６０℃で６０分間更に攪拌した後、冷却後に、２３℃で１６５Ｐａｓの粘度を有する無色透明な生成物が得られた。
【００６４】
表１：  本発明により使用されたシラン末端のポリエーテル誘導体ＳＰＥＡ１、ＳＰＥＡ２、ＳＰＥＢ１、ＳＰＥＢ２及びＳＰＥＣ１並びに比較例で使用されたシラン末端のポリエーテル誘導体ＳＰＥＡ３、ＳＰＥＢ３及びＳＰＥＣ２の特性：
【００６５】
【表１】
2006057093.tif 000002
【００６６】
ベース成分の製造：
実験室ディソルバー中で、ベース成分の構成要素（組成は表２参照）を３時間で＜５０ｍｂａｒの圧力で混合して均質なペースト状の材料にした。
【００６７】
表２：  本発明によるベース成分ＢＡ１、ＢＡ２、ＢＢ１、Ｂ２及びＢＣのパーセントで示す組成及び粘度比較例：ＶＢＡ、ＶＢＢ、ＶＢＣ。
【００６８】
【表２】
2006057093.tif 000003
【００６９】
触媒成分の製造：
触媒成分の製造は、DE 101 04 079 A1の実施例３に基づき行った。多様なベース成分は、触媒成分とそれぞれ５：１の質量比で混合される。この混合物に関して、その加工時間（DIN EN ISO 4823による）、ショアＡ硬度（DIN 5305による）、引裂抵抗及び破断点伸び（DIN 53504による）を測定した。本発明による組成物は、それぞれシリーズＡ、Ｂ及びＣにおいて、それぞれの比較例よりも明らかにより高い破断点伸びを有する
表３：  本発明による混合物Ａ１、Ａ２、Ｂ１、Ｂ２及びＣの特性；比較例：ＶＡ、ＶＢ、ＶＣの特性
【００７０】
【表３】
2006057093.tif 000004